(57)【特許請求の範囲】
【請求項１】
湿式集塵装置により転炉で発生するダストを含む排ガスに散水する工程と、
分級器により上記散水工程後の集塵排水から粗粒を分離する工程と、
シックナーにより上記粗粒分離工程後の細粒含有水から細粒を分離する工程と、
上記粗粒分離工程で分離した粗粒を乾燥する工程と、
上記乾燥工程で処理した粗粒を吹錬開始前の転炉に装入する工程と
を備え、
上記粗粒分離工程で処理する集塵排水のｐＨを１０以上１２以下の範囲に調整し、
上記細粒分離工程で処理する細粒含有水のｐＨを７以上９以下の範囲かつ上記集塵排水のｐＨと細粒含有水のｐＨとの差が３以上となるよう調整し、
上記乾燥工程で粗粒の含水率を０．１質量％以上５質量％以下の範囲とし、
上記装入工程で０．３ｍ／ｓｅｃ以下の排ガス風量となる空塔速度で下記式（１）を満たす質量の粗粒を装入することを特徴とするダストリサイクル方法。
ＤＣ≦６．５−Ｍ  ・・・（１）
ただし、ＤＣは粗粒の質量［ｔｏｎ］である。Ｍは乾燥工程で処理した粗粒の含水率［質量％］である。
【発明の詳細な説明】
【技術分野】
【０００１】
本発明は、ダストリサイクル方法に関する。
【背景技術】
【０００２】
製鋼プロセスで発生するダストは、一般に集塵機等により回収される。この回収されたダストは、鉄源として溶銑処理や転炉等でリサイクルされる。
【０００３】
特に転炉では、酸化鉄を主体とする多量のダストが発生する。このダストは、転炉排ガスを冷却、集塵及び回収する設備であるＯＧ設備（Ｏｘｙｇｅｎ  Ｃｏｎｖｅｒｔｅｒ  Ｒｅｃｏｖｅｒｙ  Ｓｙｓｔｅｍ）を用いて湿式集塵法により回収される。転炉で発生したダストは鉄の含有量が多いことから、リサイクルの点よりこのダストの回収技術や利用技術が様々に提案されている。
【０００４】
上記ダストの回収技術や利用技術として、例えば転炉で回収したダストの水分を一定割合以下とすることで酸化を抑制し保存する方法が提案されている（例えば特開平０３−１３８３２２号公報参照）。さらに転炉で発生したダストを粗粒（粗粒ダスト）と細粒（細粒ダスト）とに分別し、粗粒ダストを転炉原料又は溶銑予備処理原料とし、細粒ダストを焼結鉱又はペレットの原料とする転炉ダストの再利用方法が提案されている（例えば特開２００７−９２４０号公報参照）。
【０００５】
これらの方法は、ダストの回収や再利用が可能である点で要求に沿うといえる。しかしながら、上記方法のダスト回収システムでは、システム内を流れる水の水質調整を行っておらず、送水配管の詰まり、堆積物の付着及び腐食等が懸念される。さらに、鉄源として再利用する点より回収されるダストはより高い鉄含有率（Ｆｅ濃度）を有することが望まれるが、これらの方法では鉄含有率の高いダストを回収することが難しい。加えて、この回収したダストにおいて、飛散による目減り、発熱、固結等が懸念される。
【先行技術文献】
【特許文献】
【０００６】
【特許文献１】特開平０３−１３８３２２号公報
【特許文献２】特開２００７−９２４０号公報
【発明の概要】
【発明が解決しようとする課題】
【０００７】
本発明は、以上のような事情に基づいてなされたものであり、その目的は、ダスト回収の際に設備面の不具合の発生を効果的に抑制し、高い鉄含有率を有するダストを効率的に回収でき、かつこの回収したダストを効率よく転炉に装入して、高い鉄歩留を安全に得ることができるダストリサイクル方法を提供することである。
【課題を解決するための手段】
【０００８】
上記課題を解決するためになされた発明は、湿式集塵装置により転炉で発生するダストを含む排ガスに散水する工程と、分級器により上記散水工程後の集塵排水から粗粒を分離する工程と、シックナーにより上記粗粒分離工程後の細粒含有水から細粒を分離する工程と、上記粗粒分離工程で分離した粗粒を乾燥する工程と、上記乾燥工程で処理した粗粒を吹錬開始前の転炉に装入する工程とを備え、上記粗粒分離工程で処理する集塵排水のｐＨを１０以上１２以下の範囲に調整し、上記細粒分離工程で処理する細粒含有水のｐＨを７以上９以下の範囲かつ上記集塵排水のｐＨと細粒含有水のｐＨとの差が３以上となるよう調整し、上記乾燥工程で含水率を０．１質量％以上５質量％以下の範囲とし、上記装入工程で０．３ｍ／ｓｅｃ以下の排ガス風量となる空塔速度で下記式（１）を満たす質量の粗粒を装入することを特徴とするダストリサイクル方法である。
ＤＣ≦６．５−Ｍ  ・・・（１）
ただし、ＤＣは粗粒の質量［ｔｏｎ］である。Ｍは乾燥工程で処理した粗粒の含水率［質量％］である。
【０００９】
当該ダストリサイクル方法は、粗粒分離工程で処理する集塵排水のｐＨを１０以上に調整するので、集塵排水中の鉄分がＦｅイオンとして溶解した状態で存在することを効果的に抑制し、鉄含有率の高い粗粒を回収できる。また当該ダストリサイクル方法は、粗粒分離工程で処理する集塵排水のｐＨを１２以下に調整するので、集塵排水中の鉄分が水酸化イオンと反応しＦｅ（ＯＨ）２が析出することに起因する堆積物の発生を効果的に抑制できる。さらに当該ダストリサイクル方法は、細粒分離工程で処理する細粒含有水のｐＨを７以上に調整するので、シックナーの腐食を十分に抑制できる。また当該ダストリサイクル方法は、上記細粒分離工程で処理する細粒含有水のｐＨが９以下、かつ集塵排水のｐＨと細粒含有水のｐＨとの差（ΔｐＨ）が３以上となるよう調整するので、送水配管内のダスト付着に起因する詰まりを十分に抑制できる。
【００１０】
さらに当該ダストリサイクル方法は、粗粒分離工程で分離した粗粒の含水率を０．１質量％以上となるよう調整するので、意図しない飛散が原因の粗粒の目減りを十分に抑制できる。また当該ダストリサイクル方法は、粗粒分離工程で分離した粗粒の含水率を５質量％以下となるよう調整するので、粗粒を保存中の発熱や固結を十分に抑制できる。さらに当該ダストリサイクル方法は、装入工程で式（１）を満たす質量の粗粒を装入するので、粗粒に起因する水蒸気爆発又は火炎の発生を効果的に抑制できる。また当該ダストリサイクル方法は、装入工程で０．３ｍ／ｓｅｃ以下の排ガス風量となる空塔速度の条件下で吹錬開始前の転炉に粗粒を装入するので、意図しない飛散及び吹錬での酸素ガス噴流による粗粒の噴き上がりが原因の粗粒の目減りを効果的に抑制できる。
【００１１】
ここで、上記「粗粒」とは、粒径が５０μｍ以上のものの割合が８０体積％以上であるダストを意味する。また上記「細粒」とは、粒径が５０μｍ未満のものの割合が８０体積％以上であるダストを意味する。上記「粒径」は、レーザー回析散乱法により測定される粒子の最も長い弦の長さを意味する。
【発明の効果】
【００１２】
本発明によれば、ダスト回収の際に設備面の不具合の発生を効果的に抑制し、高い鉄含有率を有するダストを効率的に回収でき、かつこの回収したダストを効率よく転炉に投入し、高い鉄歩留を安全に得ることができる。
【図面の簡単な説明】
【００１３】
【図１】本発明の一実施形態に係るダストリサイクル方法の手順を示すフロー図である。
【図２】本発明の一実施形態に係るダストリサイクル方法の系を示すブロック図である。
【図３】実施例の粗粒中の全鉄量のｐＨ依存性を示すグラフである。
【図４】実施例の粗粒中の金属鉄量のｐＨ依存性を示すグラフである。
【図５】転炉への粗粒装入のタイミング及び排ガス風量と鉄歩留との関係性を示すグラフである。
【発明を実施するための形態】
【００１４】
以下、本発明に係るダストリサイクル方法の実施形態について説明する。
【００１５】
図１に示すダストリサイクル方法は、湿式集塵装置により転炉で発生するダストを含む排ガスに散水する工程（散水工程Ｓ１）、分級器により上記散水工程後の集塵排水から粗粒を分離する工程（粗粒分離工程Ｓ２）、シックナーにより上記粗粒分離工程後の細粒含有水から細粒を分離する工程（細粒分離工程Ｓ３）、上記粗粒分離工程で分離した粗粒を乾燥する工程（乾燥工程Ｓ４）、及び上記乾燥工程で処理した粗粒を吹錬開始前の転炉に装入する工程（装入工程Ｓ５）を備える。また、図２に当該ダストリサイクル方法の系を示す。
【００１６】
製鋼工程の転炉１では銑鉄から不純物が除かれる。転炉１では、例えば酸素の銑鉄への吹き込みにより銑鉄中から炭素を除く脱炭処理が行われる。転炉１の吹錬中には、ダスト及びガス成分Ｃを含む排ガスＡが発生する。当該ダストリサイクル方法は、この排ガスＡからダストを回収し、リサイクルする。
【００１７】
転炉１のガス吹き込み形式としては、上吹き形式又は上底吹き形式が挙げられる。
【００１８】
また転炉１の溶銑量は特に限定されないが、例えば８０ｔｏｎ以上１００ｔｏｎ以下である。
【００１９】
さらに転炉１の溶銑温度は特に限定されないが、例えば１２００℃以上１４００℃以下である。
【００２０】
転炉１の溶銑炭素濃度は特に限定されないが、例えば３．５質量％以上５質量％以下である。
【００２１】
転炉１の送酸速度は特に限定されないが、例えば２．５Ｎｍ３／ｍｉｎ・ｔ以上４．２Ｎｍ３／ｍｉｎ・ｔ以下である。
【００２２】
転炉１の酸素積算量は特に限定されないが、例えば３７Ｎｍ３／ｔ以上５２Ｎｍ３／ｔ以である。
【００２３】
［散水工程］
本工程では、転炉１で発生したダスト含む排ガスＡに湿式集塵装置２１により散水する。具体的には、転炉１で発生する排ガスＡをＯＧ設備２の湿式集塵装置２１に送り、湿式集塵装置２１で排ガスＡに散水し、排ガスＡを水及びダストを含む集塵排水Ｂとガス成分Ｃとに分離する。このようにして、散水工程では転炉１で発生したダストを集塵排水Ｂとして回収する。なお、ガス成分Ｃは排ガス回収装置２３に送り処理する。
【００２４】
（ＯＧ設備）
上記ＯＧ設備２は、湿式集塵装置２１、集塵排水Ｂを貯める水槽２２、ガス成分Ｃを排出する排ガス回収装置２３、及びこれらを接続する配管を備える。
【００２５】
湿式集塵装置２１は、装置内に排ガスＡが通過する空間（チャンバー）、この空間内に設置された散水ノズル、散水された水を回収する機構及びガス成分Ｃを回収する機構を有する。湿式集塵装置２１では、装置上部のガス入口から排ガスＡを導入し、この排ガスＡに対して散水を行い、水で排ガスＡ中のダストを捕集する。
【００２６】
水槽２２は、湿式集塵装置２１の下部に設けられ、湿式集塵装置２１の装置下部から排出された集塵排水Ｂを一時的に貯水する槽である。
【００２７】
水槽２２では、分級器３に送る集塵排水Ｂを一時的に貯水する。水槽２２から分級器３への集塵排水Ｂの送水は、例えば水槽２２と分級器３との間の送水配管の途中に送水ポンプ（図２では示していない）を配設し、このポンプで集塵排水Ｂを送る方法を用いることができる。
【００２８】
本工程では、転炉１で発生した排ガスＡを湿式集塵装置２１に送り、湿式集塵装置２１の上部から湿式集塵装置２１の内部に導入する。湿式集塵装置２１の内部では、排ガスＡは上部から下部に向かって流れる。湿式集塵装置２１では、上部から導入した排ガスＡに対して散水ノズルによる散水を行う。上記散水は、例えば上部から下部に向かって多段的に設けられた散水ノズルによりスプレー方式で行うことができる。
【００２９】
本工程の散水で用いる水は、環境負荷やリサイクルの面から後述する細粒分離工程後の排水Ｇを用いることが好ましい。なお、散水する水として排水Ｇを用いる場合、必要に応じて新たに水を補給できる。
【００３０】
［粗粒分離工程］
本工程では、分級器３により上記散水工程後の集塵排水Ｂから粗粒Ｄを分離する。具体的には、ｐＨを１０以上１２以下の範囲に調整した集塵排水Ｂを分級器３により処理して粗粒Ｄと細粒含有水Ｅとに分離する。粗粒Ｄは鉄分を非常に多く含むので、そのまま鉄源として用いることができる。分離した粗粒Ｄは乾燥工程で乾燥する。また、分級後の上澄みは、細粒含有水Ｅとして送水配管を通じてシックナー４に送る。
【００３１】
細粒含有水Ｅの分級器３からシックナー４への送水は、例えば高低差を利用する自然流下を用いる方法、分級器３とシックナー４との間の送水配管の途中に送水ポンプ（図２では示していない）を配設し、このポンプで細粒含有水Ｅを送る方法等を用いることができる。
【００３２】
（分級器）
分級器３としては、例えば集塵排水Ｂが供給される円筒状の供給部、供給部内の上澄みを排出する排出部及び供給部の下方に接続され、中央が下方に突出する漏斗状の底部を備える沈降分離槽を用いることができる。この沈降分離槽は、漏斗状の底部の先端に沈降物を回収できる回収口を有する。
【００３３】
分級器３に集塵排水Ｂを供給すると、集塵排水Ｂ中の粒径の大きなダストは分級器３の底部に沈降する。粒径の大きなダストは沈降速度が大きいためである。沈降したダストは分級器３の底部から粗粒Ｄとして回収する。また上澄みは細粒含有水Ｅとして回収する。
【００３４】
なお、上記回収口から排出された粗粒Ｄはスクリューコンベア、ベルトコンベア等を用いて回収位置まで運搬できる。
【００３５】
集塵排水ＢのｐＨの下限としては、１０であり、１０．２が好ましく、１０．５がより好ましい。一方、上記ｐＨの上限としては、１２であり、１１．９が好ましく、１１．８がより好ましい。集塵排水ＢのｐＨが上記下限未満である場合、集塵排水Ｂ中において酸化反応が起きやすくなる。この酸化反応が起きると集塵排水Ｂ中に存在する鉄が高い割合でＦｅイオンの状態で存在することとなるので、粗粒Ｄにおける鉄含有率（Ｆｅ濃度）が低下するおそれがある。なお、粗粒Ｄにおける鉄含有率が低い場合、高炉や製鋼工程での鉄源としての効率的な再利用が難しくなるおそれがある。一方、集塵排水ＢのｐＨが上記上限を超える場合、集塵排水Ｂ中に存在する鉄が水酸化イオンと反応し、ＦｅＯＨ２（水酸化鉄）が集塵排水Ｂから析出しやすくなる。水酸化鉄が析出すると堆積物が生じ、この堆積物が送水配管内に付着する。この堆積物は、水槽２２と分級器３との間の送水配管の詰まりの原因となることがある。
【００３６】
集塵排水Ｂの温度の下限としては、０℃が好ましく、５℃がより好ましい。一方、上記温度の上限としては、５０℃が好ましく、４０℃がより好ましい。
【００３７】
集塵排水ＢのｐＨの調整は、作業性の点より水槽２２から分級器３への送水配管で行うことが好ましい。なおｐＨの調整は、分級器３や水槽２２で行ってもよく、ｐＨ調整用の水槽を設け、この水槽で行ってもよい。
【００３８】
集塵排水ＢのｐＨの調整は、例えばアルカリ性薬剤の投入により行うことができる。このアルカリ性薬剤としては、アルカリ金属の水酸化物や炭酸塩が挙げられる。より具体的には、水酸化ナトリウム、消石灰、炭酸カルシウム等が挙げられる。上記アルカリ性薬剤は、水溶液として集塵排水Ｂに投入できる。なお、上記アルカリ性薬剤は単独で又は２種以上組み合わせて用いることができる。
【００３９】
［細粒分離工程］
本工程では、シックナー４により上記粗粒分離工程後の細粒含有水Ｅから細粒Ｆを分離する。具体的には、ｐＨを７以上９以下の範囲かつΔｐＨが３以上となるよう調整した細粒含有水Ｅからシックナー４により細粒Ｆを分離する。つまり、シックナー４で細粒含有水Ｅから細粒Ｆを沈降回収する。細粒Ｆは、高炉や製鋼工程での鉄源、脱珪剤等として用いることができる。
【００４０】
（シックナー）
シックナー４としては、例えば円筒状の本体部、本体部の下方に接続され、中央が下方に突出する漏斗状の底部、本体部の側面上部に位置する排水部、及び本体部内に配設される攪拌部を有する凝集沈殿槽を用いることができる。この凝集沈殿槽は、漏斗状の底部の先端に沈降物を回収できる回収口を有する。凝集沈殿槽は、上記排出部から細粒分離後の上澄みを回収できる。
【００４１】
なお、上記凝集沈殿槽の最大径及び高さは、上記沈降分離槽の最大径及び高さより大きいことが好ましい。
【００４２】
シックナー４に細粒含有水Ｅを供給すると、シックナー４の攪拌部の比較的低速の回転により細粒含有水Ｅ中の粒径の小さなダストが濃縮し沈降する。シックナー４の底部に沈降したダストは細粒Ｆとして回収する。また、上澄みは排水Ｇとしてシックナー４の排水部より排出する。なお、シックナー４から回収した細粒Ｆはフィルタープレスにより脱水してもよい。また、排水Ｇを湿式集塵装置２１の散水ノズルに送るための送水配管は、シックナー４の排水部に連結することが好ましい。
【００４３】
細粒含有水ＥのｐＨの下限としては、７であり、７．１が好ましく、７．２がより好ましい。一方、上記ｐＨの上限としては、９であり、８．２が好ましく、７．８がより好ましい。細粒含有水ＥのｐＨが上記下限未満である場合、シックナー４内部や分級器３からシックナー４までの送水配管内の細粒含有水ＥのｐＨが酸性になりやすい。細粒含有水ＥのｐＨが酸性になると、腐食によりシックナー４の損傷や分級器３からシックナー４までの送水配管の損傷等の設備損傷が生じるおそれがある。一方、細粒含有水ＥのｐＨが上記上限を超える場合、ダストが付着して送水配管の詰まりが生じるおそれがある。例えば細粒分離工程後の排水Ｇを散水工程で散水する水として用いる場合、シックナー４から湿式集塵装置２１の散水ノズルへの送水配管や散水ノズルで詰まりを生じるおそれがある。
【００４４】
集塵排水ＢのｐＨと細粒含有水ＥのｐＨとの差（ΔｐＨ）の下限としては、３であり、３．１が好ましく、３．２がより好ましい。一方、上記ΔｐＨの上限としては、５が好ましく、４．５がより好ましく、４がさらに好ましい。上記ΔｐＨが上記下限未満である場合、分級器３からシックナー４までの送水配管内にダストが付着して送水配管の詰まりを生じるおそれがある。一方、上記ΔｐＨが上記上限を超える場合、腐食によるシックナー４の損傷や分級器３からシックナー４までの送水配管の損傷等の設備損傷が生じやすくなる。
【００４５】
細粒含有水Ｅの温度の下限としては、０℃が好ましく、５℃がより好ましい。一方、上記温度の上限としては、５０℃が好ましく、４０℃がより好ましい。
【００４６】
細粒含有水ＥのｐＨの調整は、作業性の点より分級器３からシックナー４への送水配管で行うことが好ましい。なおｐＨの調整は、シックナー４で行ってもよく、ｐＨ調整用の水槽を設け、この水槽で行ってもよい。
【００４７】
細粒含有水ＥのｐＨの調整は酸性溶液の投入により行うことができる。この酸性溶液としては、酸の水溶液が挙げられる。具体的には、塩酸、硝酸、リン酸等の酸の水溶液が好ましく挙げられる。なお、上記酸性溶液は単独で又は２種以上組み合わせて用いることができる。
【００４８】
［乾燥工程］
本工程では、上記粗粒分離工程で分離した粗粒Ｄを乾燥する。具体的には、分級器３により集塵排水Ｂから分離した粗粒Ｄをその含水率が０．１質量％以上５質量％以下となるよう乾燥する。なお、分級器３の底部から回収した直後の粗粒Ｄの含水率０．１質量％以上５質量％以下である場合、乾燥工程を省略できる。
【００４９】
（乾燥設備）
乾燥工程では、作業の効率性の点より乾燥設備５（乾燥機５）を用いることができる。この乾燥設備５としては、例えばロータリキリング、スチームチューブ式ドライヤ、ロータリドライヤ、ドラム式乾燥機、コンベア式乾燥機等が挙げられる。なお、乾燥設備５は単独で又は２以上組み合わせて用いることができる。
【００５０】
また、乾燥工程における乾燥は、自然乾燥であってもよい。さらに、自然乾燥と上記乾燥設備５との併用であってもよい。
【００５１】
なお、粗粒Ｄは、重機械（重機）、ダンプカー、貨車等を用いて乾燥設備５まで運搬できる。
【００５２】
乾燥工程後の粗粒Ｄの含水率の下限は、０．１質量％であり、０．５質量％が好ましく、１質量％がより好ましい。一方、上記含水率の上限は、５質量％であり、４．５質量％が好ましく、４質量％がより好ましい。上記含水率が上記下限未満である場合、粗粒Ｄが飛散しやすくなり、粗粒Ｄの搬送や保存が困難となるおそれがある。例えば粗粒Ｄをベルトコンベアで搬送する際に粗粒Ｄの落下が生じて粗粒Ｄの目減りを生じるおそれがある。また、粗粒Ｄの飛散は環境の面からも好ましくない。一方、上記含水率が上記上限を超える場合、粗粒Ｄが酸化して発熱するおそれがあり、粗粒Ｄの保存中に火炎が生じる場合がある。また粗粒Ｄの固結を生じるおそれがある。後述のホッパー内での粗粒Ｄの保存中に粗粒Ｄの固結を生じると、ホッパーからの粗粒Ｄの切り出しが不能となることがある。
【００５３】
乾燥工程における乾燥温度の下限は、１０５℃が好ましく、１５０℃がより好ましい。一方、上記乾燥温度の上限は、４００℃が好ましく、３００℃がより好ましい。上記乾燥温度が上記下限未満である場合、粗粒Ｄから水分を十分に除去できないおそれがある。一方、上記乾燥温度が上記上限を超える場合、粗粒Ｄの含水率が低くなりすぎるおそれや粗粒Ｄの変質を生じるおそれがある。また、乾燥工程のコストが高くなるおそれがある。
【００５４】
乾燥工程における乾燥時間の下限は、２分が好ましく、３分がより好ましい。一方、上記乾燥時間の上限は、４０分が好ましく、３０分がより好ましい。上記乾燥時間が上記下限未満である場合、粗粒Ｄから水分を十分に除去できないおそれがある。一方、上記乾燥時間が上記上限を超える場合、粗粒Ｄの含水率が低くなりすぎるおそれがある。さらに、乾燥工程における作業性の低下やコストの上昇を招くおそれがある。
【００５５】
［装入工程］
本工程では、上記乾燥工程で処理した粗粒Ｄを吹錬開始前の転炉１に装入する。具体的には、０．３ｍ／ｓｅｃ以下の排ガス風量となる空塔速度で式（１）を満たす質量の粗粒Ｄを吹錬開始前の転炉１に装入する。本工程では、例えば溶銑、鉄スクラップ等と共に、粗粒Ｄを吹錬開始前の転炉１に装入できる。なお、装入工程後、吹錬を開始し、再度、転炉１による銑鉄の処理（一次精錬）を行う。このようにして、鉄源としての粗粒Ｄを有効に再利用できる。
【００５６】
転炉１に装入する粗粒Ｄの平均粒径の下限としては、２００μｍが好ましく、３００μｍがより好ましい。上記平均粒径が上記下限以上である場合、粗粒Ｄの意図しない飛散をより効果的に抑制できる。ここで「平均粒径」とは、ＪＩＳ−Ｚ−８８１５（２０１３年）に準拠しレーザ回折・散乱法により測定した粒径分布に基づき、ＪＩＳ−Ｚ−８８１９−２（２００１年）に準拠し計算される体積基準積算分布が５０％となる値を指す。
【００５７】
粗粒Ｄの転炉１への装入は、一度に行ってもよく、複数回に分けて行ってもよい。さらに鉄スクラップと共に粗粒Ｄを転炉１に装入する場合には、鉄スクラップと粗粒Ｄとを一緒に転炉１に装入してもよい。これにより、転炉１への装入作業の回数を減らすことができ、また装入に伴う発塵をより抑制できる。
【００５８】
本工程では、粗粒Ｄを転炉１に装入する際の方式（装入方式）として、例えば搬送シュート方式、ベルトコンベアを用いる炉上ホッパー方式等を用いることができる。
【００５９】
上記装入方式として搬送シュート方式を用いる場合、例えば以下のようにして粗粒Ｄを転炉１に装入できる。まず、乾燥設備５から粗粒Ｄを搬出し、粗粒Ｄを計量する。次に、粗粒Ｄの装入量（ＤＣ）を式（１）を満たすよう決定し、転炉１への装入量を設定する。次に、設定した装入量の粗粒Ｄを搬送シュート（図２には示していない）に投入する。次に、搬送シュートより粗粒Ｄを転炉１に装入する。また、搬送シュートには鉄スクラップも投入することで、鉄スクラップと共に粗粒Ｄを転炉１に装入できる。
【００６０】
さらに、上記装入方式としてベルトコンベアを用いる炉上ホッパー方式を用いる場合、例えば以下のようにして粗粒Ｄを転炉１に装入できる。まず、乾燥設備５から粗粒Ｄを搬出し、粗粒Ｄを計量する。次に、粗粒Ｄの装入量（ＤＣ）を式（１）を満たすよう決定し、転炉１への装入量を設定する。次に、設定した装入量の粗粒Ｄをホッパー（図２には示していない）に投入する。次に、粗粒Ｄをホッパーから切り出し、この切り出した粗粒Ｄを転炉１までベルトコンベアで運搬して転炉１に装入する。なお、ベルトコンベアを用いる炉上ホッパー方式を用いる場合、鉄スクラップは前もって転炉１に装入しておくことが好ましい。
【００６１】
上記ホッパーは、粗粒Ｄを一時的に貯めることができ、下部には所定量の粗粒Ｄを切り出すことができる機構を有する。上記ホッパーは、転炉１の上部に設けることができる。
【００６２】
なお、粗粒Ｄの運搬や計量の際には、例えばリフマグ（リフティングマグネット）、ダンプカー、重機械（重機）、貨車、ベルトコンベア等を用いることができる。
【００６３】
上記排ガス風量の上限としては、０．３ｍ／ｓｅｃであり、０．２７ｍ／ｓｅｃが好ましく、０．２２ｍ／ｓｅｃがより好ましい。排ガス風量が上記上限を超える場合、粗粒Ｄの意図しない飛散が生じ、粗粒Ｄの目減りを生じるおそれがある。
【００６４】
一方、上記排ガス風量の下限は、０ｍ／ｓｅｃでもよい。発塵防止の点からは上記排ガス風量は０ｍ／ｓｅｃより大きいことが好ましく、０．０１ｍ／ｓｅｃ以上であることがより好ましい。
【００６５】
排ガス風量は、空塔速度で調整できる。例えばＯＧ設備２の排ガス回収装置２３のインペラ（図２には示されていない）の回転速度を制御することにより空塔速度を調節して、排ガス風量を制御できる。
【００６６】
本工程では、粗粒Ｄを吹錬開始前の転炉１に装入する。これは、上記上限以下の排ガス風量となる空塔速度で粗粒Ｄを転炉１に装入したとしても、粗粒Ｄの転炉１への装入のタイミングが吹錬の開始後であると酸素の噴流により粗粒Ｄが吹き上がり、粗粒Ｄの目減りが生じるおそれがあるからである。
【００６７】
装入する粗粒Ｄの質量は下記式（１）を満たす。粗粒Ｄの装入量が式（１）を満たさない場合、粗粒Ｄを転炉１に装入する際及び転炉１に装入した後に水蒸気爆発や火炎の発生のおそれがある。
ＤＣ≦６．５−Ｍ  ・・・（１）
ＤＣ：粗粒の質量［ｔｏｎ］
Ｍ：乾燥工程で処理した粗粒Ｄの含水率［質量％］
【００６８】
＜利点＞
当該ダストリサイクル方法では、粗粒分離工程で処理する集塵排水のｐＨ及び細粒分離工程で処理する細粒含有水のｐＨを調整する。このため、当該ダストリサイクル方法は、送水配管内の詰まり、送水配管やシックナーの腐食等の設備不具合の発生を効果的に抑制できる。
【００６９】
当該ダストリサイクル方法では、粗粒分離工程で処理する集塵排水のｐＨを調整し、かつ細粒分離工程で処理する細粒含有水のｐＨを調整する。このため、回収したダストは、鉄含有率（Ｆｅ濃度）が大きい。特に、当該ダストリサイクル方法は、非常に高い鉄含有率を有する粗粒を回収できる。
【００７０】
当該ダストリサイクル方法で回収したダストは、高炉や製鋼工程の鉄源として用いることができる。特に回収した粗粒は、粗粒中の鉄含有率が高いことから高炉や製鋼工程での鉄源としてより好ましく再利用できる。
【００７１】
当該ダストリサイクル方法では、粗粒分離工程で分離した粗粒を含水率が一定の範囲内となるよう乾燥工程で乾燥する。このため、意図しない飛散が原因の粗粒の目減り、粗粒を保存中の発熱や固結等を効果的に抑制できる。
【００７２】
当該ダストリサイクル方法では、装入工程で上記式（１）を満たす質量の粗粒を装入する。このため、例えば粗粒を転炉に装入する際及び転炉に装入した後に水蒸気爆発や火炎の発生を効果的に抑制できる。よって、当該ダストリサイクル方法は、安全性に優れる。
【００７３】
当該ダストリサイクル方法では、上記装入工程で０．３ｍ／ｓｅｃ以下の排ガス風量となる空塔速度の条件下で粗粒を吹錬開始前の転炉に装入する。このため、意図しない飛散及び吹錬での酸素ガス噴流による粗粒の噴き上がりが原因の粗粒の目減りを効果的に抑制できる。ゆえに、当該ダストリサイクル方法では、高い鉄歩留を得ることができる。
【００７４】
［その他の実施形態］
なお、本発明のダストリサイクル方法は、上記実施形態に限定されない。
【００７５】
当該ダストリサイクル方法では、散水工程、粗粒分離工程、細粒分離工程、乾燥工程又は装入工程を多段的に行うことができる。
【００７６】
当該ダストリサイクル方法では、２以上の湿式集塵装置、２以上の分級器、及び２以上のシックナーを用いることができる。
【００７７】
当該ダストリサイクル方法では、集塵排水や細粒含有水に水や添加剤を加えることができる。
【実施例】
【００７８】
以下、実施例を挙げて本発明をより具体的に説明する。但し、本発明は以下の実施例によって制限されず、本発明の趣旨に適合し得る範囲で変更を加えて実施することも可能であり、それらはいずれも本発明の技術的範囲に包含される。
【００７９】
［実施例及び比較例］
以下のダストリサイクル系で、転炉から発生するダストを回収し、さらにこの回収したダストを転炉に装入し、精錬を行った。
【００８０】
上記ダストリサイクル系は、排ガス回収装置、湿式集塵装置及び湿式集塵装置下部に連結する水槽を有するＯＧ設備と、分級器と、シックナーとをこの順で備える系、並びに上記分級器で分離した粗粒の含水率調整に用いる乾燥設備と、乾燥した粗粒を一時的に貯めるホッパーとをこの順で備える系を有する。
【００８１】
上記ダストリサイクル系のＯＧ設備の湿式集塵装置は、散水ノズルを有する。上記ダストリサイクル系において、ＯＧ設備の水槽と分級器との間、分級器とシックナーとの間、及びシックナーと湿式集塵装置の散水ノズルとの間は送水配管で連結されている。水槽と分級器との間の送水配管、及び分級器とシックナーとの間の送水配管は、送水配管内の水のｐＨを調整するための機構を備える。ＯＧ設備の水槽と分級器との間の送水配管の途中には送水ポンプが配設されている。さらに、ＯＧ設備の排ガス回収装置内にはインペラを有する。このインペラの回転速度を制御することにより空塔速度を調節して、排ガス風量を制御できる。
【００８２】
上記ダストリサイクル系のホッパーは、転炉の上に位置し、所定量の粗粒を切り出すことができる機構を下部に有する。ホッパーから切り出された粗粒は、ベルトコンベアを介して転炉に装入できる。
【００８３】
まず、表１〜３に示す条件で転炉による銑鉄の処理（一次精錬）を行った。転炉の容量は１００ｔｏｎとした。転炉の形式は上底吹きを採用した。酸素を送る上吹きノズルとして、孔数が６個であり、孔直径が２８．４ｍｍであり、孔角度が１２°であるノズルを用いた。底吹きのガスはＣＯとＡｒとの混合ガス（ＣＯ／Ａｒガス）を用いた。底吹きのガスが吹き込む羽口の形式は一層環状管とし、羽口の個数は４とした。羽口の開口面積は２５．８ｍｍ２とした。羽口の合計開口面積は１０３．２ｍｍ２であった。
【００８４】
また、一次精錬は、以下のように制御した。すなわち、必要酸素量（銑鉄の脱炭に必要な酸素量）は当業者常法のスタティック制御により決定した。ＣａＯ、昇熱用副原料及び冷却用副原料は、当業者常法の方法で決定した。吹錬末期のダイナミック制御は、当業者常法の制御により実施した。
【００８５】
次に、一次精錬を行いながら転炉で発生した排ガスをＯＧ設備に送り、ＯＧ設備の湿式集塵装置で排ガスに対して散水を行った。散水は、水の流量２３０ｔ／ｈｒの条件で散水ノズルより水を噴霧することにより行った。また散水は散水ノズルを６本用いて多段的に行った。散水により、排ガスをダスト及び水を含む集塵排水とガス成分とに分離した。集塵排水はＯＧ設備下部の水槽に回収し、ガス成分はＯＧ設備の排ガス回収装置に送った。
【００８６】
次に、上記水槽に回収した集塵排水を送水配管を通じて分級器に送水した。この時、この送水配管が備えるｐＨ調整機構を用いて上記集塵排水のｐＨを調整した。ｐＨ調整後の上記集塵排水のｐＨを表１〜３に示す。ｐＨの調整には水酸化ナトリウム、及び消石灰を用いた。
【００８７】
次に、分級器により上記集塵排水から粗粒を沈降分離し粗粒を回収した。粗粒回収後の上澄みを細粒含有水とした。
【００８８】
次に、上記細粒含有水を送水配管を通じて分級器からシックナーに送水した。この時、この送水配管が備えるｐＨ調整機構を用いて細粒含有水のｐＨを調整した。ｐＨ調整後の上記細粒含有水のｐＨを表１〜３に示す。ｐＨの調整には塩酸を用いた。
【００８９】
次に、シックナーにより上記細粒含有水から細粒を分離し細粒を回収した。なお、シックナーからの排水は、送水配管を通じてシックナーから湿式集塵装置の散水ノズルに送水し、散水用の水として再利用した。
【００９０】
一方で、分級器から回収した粗粒を乾燥設備まで搬送した。この粗粒を乾燥設備に投入し、表１〜３に示す含水率となるよう乾燥を行った。乾燥設備はロータリーキルンを用いた。
【００９１】
次に、上記乾燥後の粗粒を搬送してホッパーに投入し、一時的に貯めた。
【００９２】
次に、表１〜３に示す量の粗粒をホッパーから切り出し、切り出した粗粒を転炉に装入し、転炉による銑鉄の処理（一次精錬）を行った。転炉への装入及び転炉の精錬は、表１〜３に示す排ガス風量となる空塔速度下で行った。なお、ホッパーから切り出した粗粒は、ホッパーから転炉までベルトコンベアで搬送した。
【００９３】
表１〜３の「粗粒装入のタイミング」の欄において、「前」は転炉吹錬開始前を意味し、「後」は転炉吹錬開始後を意味する。表１〜３に示す「粗粒装入のタイミング」の欄が「前」のものは、まず、鉄スクラップ、粗粒、及び溶銑をこの順で転炉に装入し、吹錬を開始して、転炉による銑鉄の処理（一次精錬）を行った。一方、表１〜３に示す「粗粒装入のタイミング」の欄が「後」のものは、鉄スクラップ及び溶銑をこの順で転炉に装入し、吹錬を開始して、吹錬開始後に粗粒を転炉に装入し、転炉による銑鉄の処理（一次精錬）を行った。
【００９４】
転炉は、上記の銑鉄処理で用いたものと同じである。この精錬では、量が８７．５ｔｏｎ以上９６．０ｔｏｎ以下、温度が１２６０℃以上１３５０℃以下、及び炭素濃度が３．８質量％以上４．８質量％以下の溶銑を用いた。また、送酸速度を２．７Ｎｍ３／ｍｉｎ・ｔ以上３．９Ｎｍ３／ｍｉｎ・ｔ以下とし、酸素積算量を３８．５Ｎｍ３／ｔ以上４９．０Ｎｍ３／ｔ以下とした。この精錬の制御は、上述の一次精錬の制御と同様した。
【００９５】
【表１】
0006402062.tif 000002
【００９６】
【表２】
0006402062.tif 000003
【００９７】
【表３】
0006402062.tif 000004
【００９８】
［評価］
実施例及び比較例について、以下の評価を行った。その結果を表４〜６に示す。また、図３に実施例の粗粒中の全鉄量のｐＨ依存性を示すグラフを示し、図４に実施例の粗粒中の金属鉄量のｐＨ依存性を示すグラフを示す。さらに、図５に転炉への粗粒装入のタイミング及び排ガス風量と鉄歩留との関係性を示す。
【００９９】
（水槽から分級器までの送水配管の詰まり）
ＯＧ設備下部の水槽から分級器までの送水配管において、送水配管の詰まりが発生するか否かを確認した。詰まりが発生しなかった場合を「良好」（Ａ）と評価し、一方、詰まりが発生した場合を「不良」（Ｂ）と評価した。この結果を表４〜６の「詰まり１」の欄に示す。
【０１００】
（分級器からシックナーまでの送水配管における詰まり）
分級器からシックナーまでの送水配管において、送水配管の詰まりが発生するか否かを確認した。詰まりが発生しなかった場合を「良好」（Ａ）と評価し、一方、詰まりが発生した場合を「不良」（Ｂ）と評価した。この結果を表４〜６の「詰まり２」の欄に示す。
【０１０１】
（水槽からシックナーまでの送水配管及びシックナーの腐食）
ＯＧ設備下部の水槽からシックナーまでの送水配管及びシックナーにおいて、腐食が発生するか否かを確認した。水槽からシックナーまでの送水配管及びシックナーの両方において腐食が発生しなかった場合を「良好」（Ａ）と評価し、一方、水槽からシックナーまでの送水配管及びシックナーの少なくとも一方において腐食が発生した場合を「不良」（Ｂ）と評価した。この結果を表４〜６の「腐食」の欄に示す。
【０１０２】
（シックナーから湿式集塵装置の散水ノズルまでの送水配管における詰まり）
シックナーから湿式集塵装置の散水ノズルまでの送水配管において、送水配管の詰まりが発生するか否かを確認した。詰まりが発生しなかった場合を「良好」（Ａ）と評価し、一方、詰まりが発生した場合を「不良」（Ｂ）と評価した。この結果を表４〜６の「詰まり３」の欄に示す。
【０１０３】
（粗粒及び細粒の成分組成）
誘導結合プラズマ発光分光分析法（分析下限：０．０１質量％）により、回収した粗粒及び細粒について組成の分析を行い、「全鉄量（Ｔ．Ｆｅ）」［質量％］、「金属鉄量（Ｍ．Ｆｅ）」［質量％］及び「酸化鉄量（ＦｅＯ＋Ｆｅ２Ｏ３）」［質量％］を求めた。これらの結果を表４〜６に示す。
【０１０４】
（粗粒のベルトコンベア運搬時における目減り）
ホッパーから切り出した粗粒をホッパーから転炉までベルトコンベアで搬送する際に粗粒のベルトコンベアからの落下が発生するか否かを確認した。落下が発生しなかった場合を「良好」（Ａ）と評価し、一方、落下が発生した場合を「不良」（Ｂ）と評価した。この結果を表４〜６の「ベルトコンベア落下」の欄に示す。
【０１０５】
（粗粒のホッパーでの切り出し性）
粗粒をホッパーから切り出す際に粗粒の切り出し不能が発生するか否かを確認した。粗粒の切り出し不能が発生しなかった場合を「良好」（Ａ）と評価し、一方、粗粒のホッパーからの切り出しが不能となった場合を「不良」（Ｂ）と評価した。この結果を表４〜６の「ホッパー切り出し性」の欄に示す。
【０１０６】
（水蒸気爆発又は火炎の発生）
粗粒を転炉に装入する際及び転炉に装入した後に水蒸気爆発や火炎の発生の有無を確認した。水蒸気爆発及び火炎の発生の両方が発生しなかった場合を「良好」（Ａ）と評価し、一方、水蒸気爆発及び火炎の発生のうち少なくとも一方が発生した場合を「不良」（Ｂ）と評価した。この結果を表４〜６の「水蒸気爆発又は火炎の発生」の欄に示す。
【０１０７】
（鉄歩留）
下記式（３）より、鉄歩留［％］を求めた。この結果を表４〜６の「鉄歩留」の欄に示す。
Ｙ＝１００Ｘ／Ｚ  ・・・（３）
Ｘ＝ｘ１×ｘｃ１−ｘ２×ｘｃ２−ｘ３×ｘｃ３
Ｚ＝ｚ１×ｚｃ１
Ｙ：鉄歩留［％］
Ｘ：鉄の増分［ｔｏｎ］
Ｚ：粗粒の鉄分［ｔｏｎ］
ｘ１：精錬終了後に転炉から出鋼した溶鋼の質量［ｔｏｎ］
ｘｃ１：精錬終了後に転炉から出鋼した溶鋼の鉄含有率［質量％］
ｘ２：転炉に装入した溶銑の質量［ｔｏｎ］
ｘｃ２：転炉に装入した溶銑の鉄含有率［質量％］
ｘ３：転炉に装入したスクラップの質量［ｔｏｎ］
ｘｃ３：転炉に装入したスクラップの鉄含有率［質量％］
ｚ１：転炉に装入しようとした粗粒の質量［ｔｏｎ］
ｚｃ１：転炉に装入しようとした粗粒の鉄含有率［質量％］
【０１０８】
【表４】
0006402062.tif 000005
【０１０９】
【表５】
0006402062.tif 000006
【０１１０】
【表６】
0006402062.tif 000007
【０１１１】
＜評価結果＞
表４より、集塵排水のｐＨ及び細粒含有水のｐＨを所定の範囲内となるように調整した実施例１〜１５では、水槽から分級器までの送水配管及び分級器からシックナーまでの送水配管において詰まり並びに腐食が防止されることがわかる。また、実施例１〜１５では、シックナーの腐食が防止されることがわかる。さらに、実施例１〜１５では、シックナーから湿式集塵装置の散水ノズルまでの送水配管や湿式集塵装置の散水ノズルにおいて詰まりが防止されることがわかる。これらのことより、実施例１〜１５では、ダスト回収の際に設備面の不具合が防止されることがわかる。
【０１１２】
表４、図３及び図４より、実施例１〜１５によれば、全鉄量が９０質量％以上かつ金属鉄量が８５質量％以上の粗粒及び全鉄量が５０質量％以上の細粒を回収できる。上記粗粒は、非常に高い鉄含有率を有し、鉄源として好適に再利用できる。
【０１１３】
表４より、回収した粗粒の含水率を調整した実施例１〜１５によれば、粗粒のホッパーからの切り出し不能、及びベルトコンベア搬送時の粗粒の落下が防止されることがわかる。これらのことより、実施例１〜１５は、粗粒を転炉に装入する際に粗粒の目減り（ロス）が防止されることがわかる。
【０１１４】
表４より、転炉に装入する粗粒の質量を所定の関係を満たすよう調整した実施例１〜１５によれば、粗粒に起因する水蒸気爆発及び火炎の発生を効果的に抑制できることがわかる。
【０１１５】
表４及び図５より、排ガス風量が所定以下となるよう調整し、かつ転炉吹錬開始前に粗粒を転炉に装入した実施例１〜１５によれば、９１％以上の高い鉄歩留を得ることができる。すなわち、回収した粗粒を非常に効率よく再利用できていることがわかる。
【０１１６】
表５、６及び図５から以下のことがわかる。すなわち、集塵排水のｐＨが１２より大きい比較例１〜５は、水槽から分級器までの送水配管で詰まりが起きた。
【０１１７】
ΔｐＨが３未満である比較例６〜１０は、分級器からシックナーまでの送水配管で詰まりが起きた。
【０１１８】
細粒含有水のｐＨが７未満の比較例１１〜１５は、分級器からシックナーまでの送水配管及びシックナーの少なくとも一方で腐食が起きた。
【０１１９】
集塵排水のｐＨが１２より大きい比較例１６〜１８は、水槽から分級器までの送水配管で詰まりが起きた。
【０１２０】
細粒含有水のｐＨが７未満であり、ΔｐＨが５を超える比較例１９〜２１は、分級器からシックナーまでの送水配管及びシックナーの少なくとも一方で腐食が起きた。
【０１２１】
集塵排水のｐＨが１２より大きく、かつ細粒含有水のｐＨが７未満の比較例２２は、水槽から分級器までの送水配管における詰まりと分級器からシックナーまでの送水配管及びシックナーの少なくとも一方における腐食が起きた。
【０１２２】
集塵排水のｐＨが１２より大きく、粒含有水のｐＨが９より大きく、かつΔｐＨが３未満である比較例２３及び２４は、水槽から分級器までの送水配管、分級器からシックナーまでの送水配管、及びシックナーから湿式集塵装置の散水ノズルまでの送水配管で詰まりが起きた。
【０１２３】
集塵排水のｐＨが１０未満であり、かつ細粒含有水のｐＨが７未満の比較例２５〜２７は、水槽から分級器までの送水配管、並びに分級器からシックナーまでの送水配管及びシックナーの少なくとも一方で腐食が起きた。
【０１２４】
粗粒の含水率が０．１質量％未満の比較例２８は、ホッパーから転炉までの粗粒の搬送に用いるベルトコンベアで粗粒の落下を生じた。
【０１２５】
粗粒の含水率が５質量％を超える比較例２９は、ホッパー中の粗粒が固結し、粗粒をホッパーから切り出すことができなかった。つまり、比較例２９は、粗粒を転炉に装入することができなかった。
【０１２６】
粗粒の装入量が式（１）の要件を満たさない比較例３０〜３２は、水蒸気爆発又は火炎の発生が起きた。
【０１２７】
転炉吹錬開始後に粗粒を転炉に装入した比較例３３は、高い鉄歩留を得ることができなかった。
【０１２８】
０．３ｍ／ｓｅｃを超える排ガス風量となる空塔速度で粗粒を転炉に装入した比較例３４は、高い鉄歩留を得ることができなかった。
【０１２９】
集塵排水のｐＨが１０未満であり、細粒含有水のｐＨが７未満であり、かつ粗粒の装入量が式（１）の要件を満たさない比較例３５は、水槽から分級器までの送水配管、並びに分級器からシックナーまでの送水配管及びシックナーの少なくとも一方で腐食が起き、さらに水蒸気爆発又は火炎の発生が起きた。
【０１３０】
粗粒の装入量が式（１）の要件を満たさず、かつ転炉吹錬開始後に粗粒を転炉に装入した比較例３６は、水蒸気爆発又は火炎の発生が起き、また高い鉄歩留を得ることができなかった。
【０１３１】
細粒含有水のｐＨが７未満であり、かつ粗粒の装入量が式（１）の要件を満たさない比較例３７は、分級器からシックナーまでの送水配管及びシックナーの少なくとも一方で腐食が起き、さらに水蒸気爆発又は火炎の発生が起きた。
【０１３２】
集塵排水のｐＨが１２より大きく、０．３ｍ／ｓｅｃを超える排ガス風量となる空塔速度で粗粒を転炉に装入した比較例３８は、水槽から分級器までの送水配管で詰まりが起き、さらに高い鉄歩留を得ることができなかった。
【０１３３】
転炉吹錬開始後に粗粒を転炉に装入し、０．３ｍ／ｓｅｃを超える排ガス風量となる空塔速度で粗粒を転炉に装入した比較例３９は、高い鉄歩留を得ることができなかった。
【０１３４】
細粒含有水のｐＨが７未満であり、０．３ｍ／ｓｅｃを超える排ガス風量となる空塔速度で粗粒を転炉に装入した比較例４０は、分級器からシックナーまでの送水配管及びシックナーの少なくとも一方で腐食が起き、さらに高い鉄歩留を得ることができなかった。
【０１３５】
粗粒の含水率が０．１質量％未満であり、粗粒の装入量が式（１）の要件を満たさず、かつ転炉吹錬開始後に粗粒を転炉に装入した比較例４１は、ホッパーから転炉までの粗粒の搬送に用いるベルトコンベアで粗粒の落下を生じ、水蒸気爆発又は火炎の発生が起き、さらに高い鉄歩留を得ることができなかった。
【０１３６】
粗粒の装入量が式（１）の要件を満たさない比較例４２は、水蒸気爆発又は火炎の発生が起きた。
【０１３７】
細粒含有水のｐＨが７未満であり、粗粒の装入量が式（１）の要件を満たさない比較例４３は、分級器からシックナーまでの送水配管及びシックナーの少なくとも一方で腐食が起き、さらに水蒸気爆発又は火炎の発生が起きた。
【０１３８】
集塵排水のｐＨが１２より大きく、０．３ｍ／ｓｅｃを超える排ガス風量となる空塔速度で粗粒を転炉に装入した比較例４４は、水槽から分級器までの送水配管で詰まりが起き、さらに高い鉄歩留を得ることができなかった。
【０１３９】
細粒含有水のｐＨが９を超え、ΔｐＨが３未満であり、かつ転炉吹錬開始後に０．３ｍ／ｓｅｃを超える排ガス風量となる空塔速度で粗粒を転炉に装入した比較例４５は、分級器からシックナーまでの送水配管及びシックナーから湿式集塵装置の散水ノズルまでの送水配管で詰まりを生じ、さらに高い鉄歩留を得ることができなかった。
【０１４０】
細粒含有水のｐＨが７未満であり、粗粒の含水率が０．１質量％未満であり、かつ０．３ｍ／ｓｅｃを超える排ガス風量となる空塔速度で粗粒を転炉に装入した比較例４６は、分級器からシックナーまでの送水配管及びシックナーの少なくとも一方で腐食が起き、ホッパーから転炉までの粗粒の搬送に用いるベルトコンベアで粗粒の落下を生じ、さらに高い鉄歩留を得ることができなかった。
【０１４１】
集塵排水のｐＨが１０未満であり、細粒含有水のｐＨが７未満であり、粗粒の装入量が式（１）の要件を満たさず、かつ転炉吹錬開始後に０．３ｍ／ｓｅｃを超える排ガス風量となる空塔速度で粗粒を転炉に装入した比較例４７は、水槽から分級器までの送水配管、並びに分級器からシックナーまでの送水配管及びシックナーの少なくとも一方で腐食が起き、さらに、水蒸気爆発又は火炎の発生が起きた。また、高い鉄歩留を得ることができなかった。
【０１４２】
細粒含有水のｐＨが９を超え、ΔｐＨが３未満であり、粗粒の装入量が式（１）の要件を満たさず、かつ０．３ｍ／ｓｅｃを超える排ガス風量となる空塔速度で粗粒を転炉に装入した比較例４８は、分級器からシックナーまでの送水配管及びシックナーから湿式集塵装置の散水ノズルまでの送水配管で詰まりを生じ、水蒸気爆発又は火炎の発生が起き、さらに高い鉄歩留を得ることができなかった。
【０１４３】
細粒含有水のｐＨが７未満であり、粗粒の含水率が５質量％を超える比較例４９は、分級器からシックナーまでの送水配管及びシックナーの少なくとも一方で腐食が起き、さらにホッパー中の粗粒が固結し、粗粒をホッパーから切り出すことができなかった。つまり、比較例４９は、粗粒を転炉に装入することができなかった。
【産業上の利用可能性】
【０１４４】
以上説明したように、当該ダストリサイクル方法は、ダスト回収の際に設備面の不具合の発生を効果的に抑制し、かつ高い鉄含有率を有するダストを効率的に回収できる。さらに、この回収したダストを効率よく転炉に投入して、高い鉄歩留を安全に得ることができる。
【符号の説明】
【０１４５】
１  転炉
２  ＯＧ設備
２１  湿式集塵装置
２２  水槽
２３  排ガス回収装置
３  分級器
４  シックナー
５  乾燥設備
Ａ  排ガス
Ｂ  集塵排水
Ｃ  ガス成分
Ｄ  粗粒
Ｅ  細粒含有水
Ｆ  細粒
Ｇ  排水
【図１】
0006402062.tif 000008
【図２】
0006402062.tif 000009
【図３】
0006402062.tif 000010
【図４】
0006402062.tif 000011
【図５】
0006402062.tif 000012